(57)【特許請求の範囲】
【請求項１】
先端部が円錐状に形成された試験針を岩石に対してスラストを加えた状態で側方に所定長だけスライドさせて生ずる当該試験針の先端部の摩耗の程度により、当該岩石の摩耗能を測定する岩石摩耗能測定試験の測定値を利用して、当該岩石の一軸圧縮強度を推定する方法であって、
前記測定値のうち試験針により岩石に形成された切削溝の深さ（Ｄ）及び前記試験針の先端摩耗部の直径（Ｗｃ）と、当該岩石の一軸圧縮強度（ＵＣＳ）とが関数関係にあることを利用して、
前記切削溝の深さ（Ｄ）及び試験針の先端摩耗部の直径（Ｗｃ）の各測定値により、当該岩石の一軸圧縮強度（ＵＣＳ）の推定値を得ることを特徴とする岩石の一軸圧縮強度の推定方法。
【請求項２】
前記切削溝の深さ（Ｄ）は、当該切削溝の終点の深さを用いることを特徴とする請求項１に記載の岩石の一軸圧縮強度の推定方法。
【請求項３】
前記試験針は、ＨＲＣ４０とＨＲＣ５５との硬度の異なる二種類を用い、前記切削溝の深さ（Ｄ）及び試験針の先端摩耗部の直径（Ｗｃ）は、いずれも当該二種類の試験針の平均値を使用することを特徴とする請求項１又は２に記載の岩石の一軸圧縮強度の推定方法。
【請求項４】
前記岩石摩耗能測定試験は、携帯可能な測定具により、岩石の供試体を用いることなく、原位置の岩石を直接に測定することにより得られた切削溝の深さ、及び試験針の先端摩耗部の直径に係る各測定値を利用することを特徴とする請求項１ないし３のいずれかに記載の岩石の一軸圧縮強度の推定方法。
【発明の詳細な説明】
【技術分野】
【０００１】
本発明は、先端部が円錐状に形成された試験針を岩石に対してスラストを加えた状態で、側方に所定長だけスライドさせて生ずる当該試験針の先端部の摩耗の程度により、当該岩石の摩耗能を測定する岩石摩耗能測定試験の測定値を利用して、当該岩石の一軸圧縮強度を推定する方法に関するものである。
【背景技術】
【０００２】
さく岩機、回転さく孔機、ブームヘッダ、トンネル掘削機等の掘削機械の適用性の検討には、「岩石の摩耗能（abrasibity) 」の評価が重要となる。岩石の表面硬度として、モース（Mohs）硬度が古くから用いられ、また、フランス石炭研究センターで提案された「ＣＥＲＣＨＡＲ試験」により得られた「岩石の摩耗能」も用いられている。「岩石の摩耗能」とは、例えば、掘削機械により岩石を掘削する際に、当該岩石によって掘削工具類が摩耗される（摩り減らされる）程度を言い、「岩石の硬度」の一種に分類される物性である。
【０００３】
「ＣＥＲＣＨＡＲ試験」は、先端部が円錐状に形成された鋼棒から成る試験針を設定されたスラストで岩石の表面に押し付けながら滑らせて、試験後に針先端の摩耗状況を測定するものである。具体的には、図１に示されるように、先端の円錐部の頂角が９０°の試験針Ｎを用いて、７０Ｎのスラストを加えながら、岩石の表面を約１０ｍｍスライドさせて、試験後に試験針の先端に生じた平らな部分の直径を（Ｗｃ）とした場合において、以下に示される無次元の値が「ＣＥＲＣＨＡＲ試験」における「岩石の摩耗能」の指標となる。
ＩCERCHAR 〔無次元〕＝  Ｗｃ（ｍｍ）/ ０．１（ｍｍ）
【０００４】
「ＩCERCHAR 」の値が大きい岩石は、当該値が小さい岩石に比較して、試験針の先端部の摩耗程度が大きくて、掘削時において掘削工具類が摩耗され易いことになって、「岩石の摩耗能」が大きいことになる。
【０００５】
一方、「岩石の一軸圧縮強度」は、拘束力を受けない状態で、長軸方向に圧縮されるときの岩石の強度特性であって、掘削機械の適応性の検討に際しては、「岩石の摩耗能」とは別の観点から一つの指標となり得るものである。岩石の「一軸圧縮試験機」は、大型で、しかも固定構造であるために、原位置で試験を行うことはできず、原位置で岩石供試体を採取し、この供試体を、専用の一軸圧縮試験機にセットできる形状に整形加工した供試体の使用が不可欠であった（非特許文献１）。
【０００６】
また、「ＣＥＲＣＨＡＲ試験」における「岩石の摩耗能」は、岩石に対してスラストが加えられた試験針をスライドさせることにより発生した試験針の先端の摩耗の程度を測定することのみにより行っており、当該岩石に形成された切削溝の深さは、当該深さを測定する機器の開発が不十分な点もあって、殆ど評価の対象とされていなかった。
【０００７】
本特許出願の発明者は、「ＣＥＲＣＨＡＲ試験」において岩石（供試体）の表面に形成された切削溝の深さと、一軸圧縮強度とが一定の関連性を有するとの仮定に基づいて、種々の実験を重ねることにより、本発明を完成するに至った。
【０００８】
なお、従来の岩石の「ＣＥＲＣＨＡＲ試験」は、原位置から採取した供試体を試験室内に設置された「ＣＥＲＣＨＡＲ試験機」にセットして行っており、本特許出願の発明者は、上記した現状を打破して、原位置の岩石に対して直接に試験針を設定スラストで押し付けた状態でスライドさせることにより、岩石の供試体の採取を不要とする携帯式の「岩石摩耗能測定具」を開発し、「岩石の摩耗能」の測定が従来に比較して容易になったことも、本発明の完成に間接的に寄与している。
【先行技術文献】
【非特許文献】
【０００９】
【非特許文献１】ＪＧＳ  2521：2000  地盤工学会基準  岩石の一軸圧縮試験方法（Method of confined compression test for rocks)
【発明の概要】
【発明が解決しようとする課題】
【００１０】
本発明は、上記した事情を背景にして、岩石の「ＣＥＲＣＨＡＲ試験」により得られた測定値によって、当該岩石の一軸圧縮強度を推定可能にすることを課題としている。
【課題を解決するための手段】
【００１１】
上記課題を解決するための請求項１の発明は、先端部が円錐状に形成された試験針を岩石に対してスラストを加えた状態で側方に所定長だけスライドさせて生ずる当該試験針の先端部の摩耗の程度により、当該岩石の摩耗能を測定する岩石摩耗能測定試験の測定値を利用して、当該岩石の一軸圧縮強度を推定する方法であって、前記測定値のうち試験針により岩石に形成された切削溝の深さ（Ｄ）及び前記試験針の先端摩耗部の直径（Ｗｃ）と、当該岩石の一軸圧縮強度（ＵＣＳ）とが関数関係にあることを利用して、前記切削溝の深さ（Ｄ）及び試験針の先端摩耗部の直径（Ｗｃ）の各測定値により、当該岩石の一軸圧縮強度（ＵＣＳ）の推定値を得ることを特徴としている。
【００１２】
「ＣＥＲＣＨＡＲ試験」と称される上記岩石摩耗能測定試験において、岩石表面に対して試験針の先端の円錐部を設定されたスラスト（７０Ｎ）を加えた状態で、当該試験針を側方に設定長（１０ｍｍ）だけスライドさせると、当該岩石の表面に切削溝が形成されると共に、当該試験針の先端の円錐部の先端は、平らに摩耗されて略円形に変形される。ここで、本発明者は、当該技術分野における研究及び多数の実験の結果から、岩石の一軸圧縮強度は、「ＣＥＲＣＨＡＲ試験」において岩石に形成された切削溝の深さのみではなくて、試験（測定）の始点又は終点において、当該試験針が岩石と接触している総接触面積、即ち、当該試験針の先端摩耗痕の面積を考慮した岩石に対する総接触面積に関連（比例）するとの知見を得た。
【００１３】
本発明者は、試験針のスラストを（Ｆ）、試験（測定）の始点又は終点において、当該試験針が岩石と接触している総接触面積を（Ａ）、当該岩石の一軸圧縮強度を〔ＵＣＳ（Uniaxial Compressive Strength)〕とすると、〔Ｆ＝Ａ×（ＵＣＳ/ Ｓｆ）〕の式が成立するとの知見を得た。なお、（Ｓｆ）は、試験針の寸法効果に関する補正係数である。
【００１４】
この結果、請求項１の発明において、〔ＵＣＳ＝Ｓｆ×（Ｆ/ Ａ）〕となって、試験（測定）の始点又は終点において、当該試験針が岩石と接触している総接触面積（Ａ）を算出することにより、即ち、試験針により岩石表面に形成された切削溝の深さ（Ｄ）と、試験針の先端摩耗部の直径（Ｗｃ）とを測定することにより、当該岩石の一軸圧縮強度（ＵＣＳ）の推定値が算出される。
【００１５】
請求項２の発明は、請求項１の発明において、前記切削溝の深さ（Ｄ）は、当該切削溝の終点の深さを用いることを特徴としている。
【００１６】
請求項２の発明においては、「ＣＥＲＣＨＡＲ試験」において、岩石表面に対してスラスト（Ｆ）を付与した試験針をスライドさせて、当該岩石に切削溝を形成する場合において、当該切削溝の深さは、始点から終点に至る間において変化し、当該切削溝の始点よりも終点における切削溝の深さ（Ｄ）の方が、バラツキがなくて測定の信頼性が高くなり、ひいては、試験針により岩石表面に形成された切削溝の深さ（Ｄ）と、試験針の先端摩耗部の直径（Ｗｃ）との測定から得られる一軸圧縮強度（ＵＣＳ）の信頼性が高まる。
【００１７】
請求項３の発明は、請求項１又は２の発明において、前記試験針は、（ＨＲＣ４０）と（ＨＲＣ５５）との硬度の異なる二種類を用い、前記切削溝の深さ（Ｄ）及び試験針の先端摩耗部の直径（Ｗｃ）は、いずれも当該二種類の試験針の平均値を使用することを特徴としている。
【００１８】
同一の岩石に対しても、異硬度の二種類の試験針を用いて、切削溝の深さ（Ｄ）及び試験針の先端摩耗部の直径（Ｗｃ）の各データを取得して平均値を用いる方が、特定硬度の一種類の試験針のみを用いるのに比較して、特定岩石に対する不釣り合いの硬度を有する試験針を用いることにより得られた低い信頼性のデータが是正されることにより、各測定の信頼性が高まり、ひいては、上記各データから算出される一軸圧縮強度（ＵＣＳ）の信頼性が高まる。
【００１９】
請求項４の発明は、請求項１ないし３のいずれかの発明において、前記岩石摩耗能測定試験は、携帯可能な測定具により、岩石の供試体を用いることなく、原位置の岩石を直接に測定することにより得られた切削溝の深さ、及び試験針の先端摩耗部の直径に係る各測定値を利用することを特徴としている。
【００２０】
請求項４の発明によれば、携帯可能な測定具により原位置にて、岩石の表面に形成された切削溝の深さ、及び試験針の先端摩耗部の直径に係る各測定値を用いて、一軸圧縮強度を算出できるため、岩石の供試体を採取して整形加工する必要がなくなる。
【発明の効果】
【００２１】
本発明によれば、岩石の「ＣＥＲＣＨＡＲ試験」において、試験針により岩石表面に形成された切削溝の深さ（Ｄ）と、試験針の先端摩耗部の直径（Ｗｃ）とを測定することにより、当該岩石の一軸圧縮強度（ＵＣＳ）の推定値が算出されるため、岩石の「摩耗能」の測定に不可欠な「ＣＥＲＣＨＡＲ試験」で得られた測定値から岩石の一軸圧縮強度を推定できる。従って、岩石の一軸圧縮強度（ＵＣＳ）を求める場合において、その用途が、上記した推定値で十分な場合には、別途、一軸圧縮強度試験を行う必要がなくなる。
【図面の簡単な説明】
【００２２】
【図１】（ａ）は、「ＣＥＲＣＨＡＲ試験」により岩石の供試体Ｒに形成された切削溝１の平面模式図であり、（ｂ）は、切削溝１及び試験針Ｎの先端の摩耗状態を示す部分拡大断面図である。
【図２】（ａ），（ｂ）は、それぞれ切削溝１の始点及び終点における岩石の供試体Ｒに対する試験針Ｎの総接触面積を計算するための図である。
【図３】日本国内で採取された１９種類の岩石のモース硬度、実測ＵＣＳ並びにＨＲＣ４０及びＨＲＣ５５の各試験針を用いた「ＣＥＲＣＨＡＲ試験」から得られた各推定ＵＣＳの値をモース硬度の順に並べた表である。
【図４】実測ＵＣＳと、ＨＲＣ４０及びＨＲＣ５５の各試験針を用いた「ＣＥＲＣＨＡＲ試験」から得られた各推定ＵＣＳとの関係を示すグラフである。
【図５】実測ＵＣＳと、ＨＲＣ４０及びＨＲＣ５５の各試験針を用いた「ＣＥＲＣＨＡＲ試験」から得られた各推定ＵＣＳを単純平均した推定単純平均ＵＣＳとの関係を示すグラフである。
【図６】日本国内で採取された１０種類の岩石のモース硬度、実測ＵＣＳ並びにＨＲＣ４０及びＨＲＣ５５の各試験針を用いた「ＣＥＲＣＨＡＲ試験」から得られた切削溝の終点及び始点における推定単純平均ＵＣＳの値をモース硬度の順に並べた表である。
【図７】実測ＵＣＳと、ＨＲＣ４０及びＨＲＣ５５の各試験針を用いた「ＣＥＲＣＨＡＲ試験」から得られた切削溝の終点及び始点における推定単純平均ＵＣＳとの関係を示すグラフである。
【発明を実施するための形態】
【００２３】
最初に、図１を参照して、「岩石の摩耗能」を測定する「ＣＥＲＣＨＡＲ試験」について説明する。「ＣＥＲＣＨＡＲ試験」に用いられる試験針Ｎは、外径が１０ｍｍの鋼棒から成り、その下端部（先端部）は、頂角９０°の円錐状に形成されて突刺部Ｎａとなっている。「ＣＥＲＣＨＡＲ試験機」の供試体ホルダーに岩石の供試体Ｒをセットし、当該供試体Ｒの表面に対して７０Ｎのスラスト（Ｆ）を加えた状態で、当該試験針Ｎを１０ｍｍだけスライドさせる。これにより、図１に示されるように、供試体Ｒの表面に長さ（Ｌ）が１０ｍｍであって、終端の深さが（Ｄ）の切削溝１が形成されると共に、試験針Ｎの先端部の三角錐状をした突刺部Ｎａの先端は平面状に研磨されて、直径（Ｗｃ）の略円形の平面状に摩耗変形される。なお、図１（ａ）において２は、岩石の供試体Ｒに対して７０Ｎのスラスト（Ｆ）で試験針Ｎを突刺させ、その後に、当該スラスト（Ｆ）を維持したままでスライドさせる際に、岩石表面に発生した剥落部を示す。
【００２４】
段落「０００３」で述べたように、試験針Ｎの突刺部Ｎａの先端摩耗部の直径（Ｗｃ）を１０倍した無次元の値が「ＩCERCHAR 」となって、この値が「岩石の摩耗能」の指標となる。
【００２５】
そして、本発明者は、試験針Ｎのスラストを（Ｆ）、試験（測定）或いは切削溝１の始点又は終点において、当該試験針Ｎが岩石の供試体Ｒと接触している総接触面積を（Ａ）、当該岩石の一軸圧縮強度を（ＵＣＳ) とすると、〔Ｆ＝Ａ×（ＵＣＳ/ Ｓｆ）〕の式が成立するとの知見を得た。なお、（Ｓｆ）は、試験針Ｎの寸法効果に関する補正係数である。
ここで、「ＣＥＲＣＨＡＲ試験」における切削溝１の深さ（Ｄ）は、０．１ｍｍのオーダーと小さいので、寸法効果によって、微少部分の一軸圧縮強度（ＵＣＳ/ Ｓｆ）は上昇していると考えられる。一方、岩石の供試体Ｒの寸法は、１０ｍｍのオーダーであるので、当該供試体Ｒと、切削溝１の深さ（Ｄ）との寸法比を１００として、以下の式により補正係数（Ｓｆ）を算出した。
Ｓｆ＝０．０１0.2 ＝０．４０
なお、上式の「べき数」には諸説があるが、丸めて０．２とした。
【００２６】
この結果、一軸圧縮強度（ＵＣＳ）は、以下の式（１）となって、試験（測定）或いは切削溝１の始点又は終点において、当該試験針Ｎが供試体Ｒと接触している総接触面積（Ａ）を算出することにより、当該岩石の一軸圧縮強度（ＵＣＳ）の推定値が算出される。
ＵＣＳ＝Ｓｆ×（Ｆ/ Ａ）・・・・・・・・・・式（１）
【００２７】
ここで、切削溝１の始点における試験針Ｎと岩石の供試体Ｒとの総接触面積（Ａｓ）は、試験針Ｎの喰込み深さを（Ｄ）とすると、〔Ａｓ＝２1/2 ×π×Ｄ2 〕となる。
即ち、図２（ａ）において、三角形ＰＱＳは、直角二等辺三角形であるため、辺ＱＳ及びＰＳの各長さは、それぞれ（２Ｄ），（２1/2 ×Ｄ）となり、試験針Ｎにおける岩石の供試体Ｒに喰い込んだ部分の表面を展開すると、半径（ｋ）が（２1/2 ×Ｄ）であって、中心角（θ）〔ラジアン〕が「２π×〔（π×２Ｄ）/ （２π×２1/2 ×Ｄ）〕」の扇形となる。
Ａｓ＝π×ｋ2 ×（θ/ ２π）＝２1/2 πＤ2 ・・・・・・・・式（２）
【００２８】
一方、切削溝１の終点においては、図２（ｂ）に示されるように、試験針Ｎの先端摩耗部の摩耗高さは（Ｗｃ/ ２）であり、しかも終点においては、試験針Ｎの外周面の半分は、切削溝１に臨んでいて岩石の供試体Ｒと接触していない。
よって、切削溝１の終点における岩石の供試体Ｒに対する試験針Ｎの総接触面積（Ａｅ）は、摩耗により円錐台状に変形された部分の半分の表面積（Ａe1) と、略円形に摩耗された部分の面積（Ａe2）との和である（Ａｅ＝Ａe1＋Ａe2）。
Ａe1＝（２1/2/2 ）π（Ｄ＋Ｗｃ/2）2 −（２1/2/2 ）π（Ｗｃ/2）2 
Ａe2＝π（Ｗｃ/2）2 
Ａｅ＝Ａe1＋Ａe2＝（２1/2/2 ）π〔Ｄ2 ＋Ｄ×Ｗｃ＋（２1/2/4 ×Ｗｃ2 ）〕・・・・・・・式（３）
【００２９】
よって、式（１）において、スラスト（Ｆ）と補正係数（Ｓｆ）は既知であり、「ＣＥＲＣＨＡＲ試験」によって、岩石の供試体Ｒに形成された切削溝１の始点又は終点における深さ（Ｄ）と、終点における試験針Ｎの略円形の先端摩耗部の直径（Ｗｃ）との各測定値が判明すれば、当該岩石の一軸圧縮強度の推定値が計算により得られる。
【００３０】
次に、図３ないし図５を参照して、岩石の実測ＵＣＳと、「ＣＥＲＣＨＡＲ試験」の結果に基づいて、上記した式（１）〜（３）から算出された推定ＵＣＳの関係に関する実験結果について考察する。図３は、日本国内で採取された１９種類の岩石のモース硬度、実測ＵＣＳ並びにＨＲＣ４０及びＨＲＣ５５の各試験針を用いた「ＣＥＲＣＨＡＲ試験」から得られた各推定ＵＣＳの値をモース硬度の順に並べた表であり、図４は、実測ＵＣＳと、ＨＲＣ４０及びＨＲＣ５５の各試験針を用いた「ＣＥＲＣＨＡＲ試験」から得られた各推定ＵＣＳとの関係を示すグラフであり、図５は、実測ＵＣＳと、ＨＲＣ４０及びＨＲＣ５５の各試験針を用いた「ＣＥＲＣＨＡＲ試験」から得られた各推定ＵＣＳを単純平均した推定単純平均ＵＣＳとの関係を示すグラフである。また、「ＣＥＲＣＨＡＲ試験」により岩石の供試体Ｒに形成された切削溝１の深さ（Ｄ）の測定には、ローランドディジー社製の３次元スキャナーを使用した。この３次元スキャナーは、先端に半径８０μｍの半球の付いたプローブ（探り針）で切削溝１の深さ（Ｄ）を測定するもので、分解能は２５μｍであった。
【００３１】
図３には、横軸及び縦軸に、それぞれ実測ＵＣＳ及び推定ＵＣＳをとって、計１９種類の岩石から得られた同数の実測ＵＣＳのデータに対して、各岩石についてＨＲＣ４０と同５５との各試験針を用いたそれぞれ２回の試験から得られた計３８の推定ＵＣＳのデータがプロットされている。各プロットは、実測ＵＣＳと推定ＵＣＳとが等しい点を結んだ「勾配＝１」の直線に対してほぼ沿っているが、全体から見ると、当該直線よりも上方に位置するものの割合が僅かに多いことが分かり、結果的に、実測ＵＣＳと推定ＵＣＳとは、一定の比例関係にあることが判明した。また、ＨＲＣ４０の試験針を用いた場合において、稲田花崗岩と村田玄武岩とは、例外的に、実測ＵＣＳに対して推定ＵＣＳの方が遥かに大きな値であった。なお、「ＣＥＲＣＨＡＲ試験」における切削溝１の深さ（Ｄ）の測定は、当該切削溝１の終点で行った。
【００３２】
図５には、横軸及縦軸に、それぞれ実測ＵＣＳ及び推定単純平均ＵＣＳをとって、計１９種類の岩石から得られた同数の実測ＵＣＳのデータに対して各岩石についてＨＲＣ４０と同５５に係る推定ＵＣＳを単純平均した計１９の推定単純平均ＵＣＳのデータがプロットされている。異硬度の試験針を用いた２回の「ＣＥＲＣＨＡＲ試験」から得られた各推定ＵＣＳを単純平均した推定単純平均ＵＣＳに関しては、個々の硬度の試験針から得られる推定ＵＣＳに比較して、実測ＵＣＳに対する比例性が高まることが判明した。そして、図５から、最小二乗法により、推定単純平均ＵＣＳと実測ＵＣＳとの関係を求めると、以下の式となった。
推定単純平均ＵＣＳ＝１．２×実測ＵＣＳ
【００３３】
硬度の異なる二種類の試験針を用いたデータを単純平均することにより、特定岩石に対する不釣り合いの硬度を有する試験針を用いることにより得られた低い信頼性のデータが是正されることにより、データとしての信頼性が高まって、一軸圧縮強度の推定値の信頼性が高められる。
【００３４】
次に、図６及び図７を参照して、実測ＵＣＳと、岩石の切削溝の終点と始点における各推定単純平均ＵＣＳとの関係について検討する。図６は、日本国内で採取された１０種類の岩石のモース硬度、実測ＵＣＳ並びにＨＲＣ４０及びＨＲＣ５５の各試験針を用いた「ＣＥＲＣＨＡＲ試験」から得られた切削溝の終点及び始点における推定単純平均ＵＣＳの値をモース硬度の順に並べた表であり、図７は、実測ＵＣＳと、ＨＲＣ４０及びＨＲＣ５５の各試験針を用いた「ＣＥＲＣＨＡＲ試験」から得られた切削溝の終点及び始点における推定単純平均ＵＣＳとの関係を示すグラフである。なお、推定単純平均ＵＣＳとは、ＨＲＣ４０と同５５の各試験針を用いた「ＣＥＲＣＨＡＲ試験」の結果から得られた２つの推定ＵＣＳを単純平均したものである。
【００３５】
一般的に、岩石の供試体Ｒに成形される切削溝１は、始点から終点に向けて漸次深くなり、この結果、試験針と岩石との総接触面積は、始点よりも終点の方が大きくなるため、推定ＵＣＳは、始点よりも終点の方が小さくなり、図６及び図７には、その結果が表されている。また、計算により得られた推定（単純平均）ＵＣＳに関しては、始点よりも終点の方がバラツキが少ないことも分かった。これは、始点では、岩石に対して試験針が突刺されるのに対して、終点は、試験針のスライド端であるために、切削溝１の深さに関しては、始点に比較して終点の方が安定していることを意味する。
【００３６】
従って、岩石の供試体Ｒの切削溝１の深さ（Ｄ）に関するデータに関しては、終点の方が信頼性があることが、実験からも判明した。なお、図３ないし図５における推定ＵＣＳは、切削溝の終点における深さに基づいて算出してあるのは、上記理由による。
【００３７】
このように、本発明によれば、岩石の「ＣＥＲＣＨＡＲ試験」において、試験針により岩石表面に形成された切削溝の深さ（Ｄ）と、試験針の先端摩耗部の直径（Ｗｃ）とを測定することにより、当該岩石の一軸圧縮強度（ＵＣＳ）の推定値が算出されるため、岩石の「摩耗能」の測定に不可欠な「ＣＥＲＣＨＡＲ試験」で得られた測定値から岩石の一軸圧縮強度を推定でき、岩石の一軸圧縮強度（ＵＣＳ）を求める場合において、その用途が、上記した推定値で十分な場合には、別途、一軸圧縮強度試験を行う必要がなくなる。
【００３８】
また、本発明者は、原位置の岩石に対して直接に試験針を設定スラストで押し付けた状態でスライドさせることにより、岩石の供試体の採取を不要とする携帯式の「岩石摩耗能測定具」を開発し、この携帯式の「岩石摩耗能測定具」を使用すれば、原位置で岩石の供試体を採取することなく「ＣＥＲＣＨＡＲ試験」を行うことができ、その結果、一切の供試体を使用することなく、当該岩石の「摩耗能」を測定できると共に、その「一軸圧縮強度」を推定できる。
【符号の説明】
【００３９】
Ａ：試験針における岩石との総接触面積
Ｄ：切削溝の深さ
Ｆ：スラスト
Ｎ：試験針
Ｎａ：試験針の突刺部
Ｒ：岩石又はその供試体
ＵＣＳ：一軸圧縮強度
Ｗｃ：試験針の先端摩耗部の直径
１：切削溝
【図１】
0005695554.tif 000002
【図２】
0005695554.tif 000003
【図３】
0005695554.tif 000004
【図４】
0005695554.tif 000005
【図５】
0005695554.tif 000006
【図６】
0005695554.tif 000007
【図７】
0005695554.tif 000008